(57)【要約】【課題】本発明は、照明及び看板用拡散板を製造するための樹脂組成物を提供するためのものである。【解決手段】本発明は、ＰＳ（Polystyrene）とＨＩＰＳ（High Impact Polystyrene）とを混合して形成され、本発明によれば、光源からの光拡散性を優れるにし、耐衝撃性を向上させると共に、透過率及び遮蔽力を増大させる照明器具や看板などの拡散を効率的にすることで、コスト低減を実現することができる効果がある。【選択図】図１
2013088576.tif 000002
【特許請求の範囲】
【請求項１】
ＰＳ（Polystyrene）とＨＩＰＳ（High Impact Polystyrene）とを混合して形成されることを特徴とする、照明及び看板用拡散板を製造するための樹脂組成物。
【請求項２】
前記ＰＳとＨＩＰＳは、各々ＰＳ ８０％とＨＩＰＳ ２０％重量比で混合されるようにすることを特徴とする、請求項１に記載の照明及び看板用拡散板を製造するための樹脂組成物。
【請求項３】
前記ＰＳとＨＩＰＳは、各々ＰＳ ７０％とＨＩＰＳ ３０％重量比で混合されるようにすることを特徴とする、請求項１に記載の照明及び看板用拡散板を製造するための樹脂組成物。
【請求項４】
拡散剤を更に含むようにし、
前記拡散剤はアクリルビーズまたはシリコンビーズのうちから選択されたいずれか１つを用いたり、またはこれを全て含むことを特徴とする、請求項１乃至３のうち、いずれか１項に記載の照明及び看板用拡散板を製造するための樹脂組成物。
【請求項５】
ＵＶ吸収剤またはＵＶ安定剤が更に含まれるようにすることを特徴とする、請求項１乃至３のうち、いずれか１項に記載の照明及び看板用拡散板を製造するための樹脂組成物。
【請求項６】
蛍光増白剤が更に含まれるようにすることを特徴とする、請求項１乃至３のうち、いずれか１項に記載の照明及び看板用拡散板を製造するための樹脂組成物。
【発明の詳細な説明】
【技術分野】
【０００１】
本発明は、照明及び看板用拡散板及びこれを製造するための樹脂組成物に関し、より詳しくは、光源からの光拡散性を優れるにし、耐衝撃性を向上させると共に、透過率及び遮蔽力を増大させる照明器具や看板などの拡散を効率的にすることで、コスト低減を実現することができるＰＳ（Polystyrene）樹脂を用いた照明及び看板用拡散板を製造するための樹脂組成物に関する。
【背景技術】
【０００２】
一般に、照明用拡散板はその用途が室外用看板、照明、室内用照明などの外部に位置して後端から照射される光を拡散させる役割をしている。
【０００３】
また、使用処によって要求される機械的物性が変わるが、一例として、看板のように外部に直接露出した場合、外部自然環境にそのまま露出しているので、衝撃による強度及び太陽光、温度、湿度などによる変色乃至は変形などが少ないなどの耐候性が要求され、多くの看板の場合、板状の形態に製作されるので、成形加工性に対する要求は少ない方である。一方、室内照明用に使われる拡散板の場合、太陽光に直接露出せず、温度と湿度の変化の少ない室内に使われるので、耐候性に対する要求は少ない反面、デザイン及び審美的な観点で、多様な形態に作ることができるように成形性に優れなければならず、外形的に人に平穏性を感じることができるようにしなければならない。
【０００４】
このような理由により、従来には外部看板の場合、耐衝撃性に優れるＰＣ（Polycarbonate樹脂）を主に用いたし、室内用には成形性に優れるＰＭＭＡ（Polymethylmetacrylate樹脂）を用いた拡散板が主に使われてきたものであり、現在には外部看板用にも耐衝撃性のために厚さをより増加させたＰＭＭＡ樹脂を用いた拡散板が主流をなしている。
【０００５】
このような拡散板２は、主に不透明なアクリルやＰＣを用いて図１に示すように、看板１での利用時には、シートに広告内容をプリントして表面に付着する方式により用いられて、図２に示すように、照明器具３などでは、光を照射する発光体（図示せず）を保護する蓋４またはケース４のような役割と拡散を同時に行なう役割を遂行している。
【０００６】
また、光拡散板の重要な用途の１つであるディスプレイ（モニタ、ＴＶ等）などに用いられる拡散板の場合、現在ＰＳ（Polystyrene樹脂）を主に用いて板状の形態に製造して使われている。
【０００７】
しかしながら、室内外照明及び看板に用いられるＰＣの場合、コストが高く、成形加工性がよくないで、多様な形態に作り難いという短所があり、アクリルの場合、値段は低いが、強度が弱く、光の透過率と拡散性がよくないで、光から一定間隔離れるように配置されなければならないので、大きさや空間を多く占めるようにする短所がある。
【０００８】
また、ＰＳの場合、透過率と拡散性は優れるが、衝撃強度がアクリルより弱いので、既存の照明器具や看板などに用いられることが適合しないという短所があった。
【発明の概要】
【発明が解決しようとする課題】
【０００９】
本発明は上記のような問題点を解決するために案出したものであって、本発明の目的は、光源からの光拡散性を優れるにし、既存の樹脂より耐衝撃性を向上させると共に、透過率及び遮蔽力を増大させる照明器具や看板などの拡散を効率的にすることで、コスト低減を実現できる照明及び看板用拡散板を製造するための樹脂組成物を提供することにある。
【課題を解決するための手段】
【００１０】
本発明は、前述した目的を達成するために、次のような構成を有する。
【００１１】
本発明の照明及び看板用拡散板を製造するための樹脂組成物は、ＰＳ（Polystyrene）とＨＩＰＳ（High Impact Polystyrene）とを混合して形成される。
【００１２】
また、上記ＰＳとＨＩＰＳは、各々ＰＳ ８０％とＨＩＰＳ ２０％重量比で混合されるようにすることが好ましい。
【００１３】
そして、上記ＰＳとＨＩＰＳは、各々ＰＳ７０％とＨＩＰＳ３０％重量比で混合されるようにすることが好ましい。
【００１４】
一方、本発明の樹脂組成物には拡散剤を更に含み、上記拡散剤はアクリルビーズまたはシリコンビーズのうちから選択されたいずれか１つを用いたり、またはこれを全て含むことが好ましく、樹脂組成物には、ＵＶ吸収剤またはＵＶ安定剤が更に含まれるようにすることが好ましく、蛍光増白剤が更に含まれるようにすることが好ましい。
【発明の効果】
【００１５】
本発明によれば、光源からの光拡散性を優れるにし、耐衝撃性を向上させると共に、透過率及び遮蔽力を増大させる照明器具や看板などの拡散を効率的にすることで、コスト低減を実現できる効果がある。
【図面の簡単な説明】
【００１６】
【図１】従来の一般的な看板を示す斜視図である。
【図２】従来の一般的な照明器具を示す斜視図。
【発明を実施するための形態】
【００１７】
以下、本発明の好ましい実施形態を添付した図面を参考にしてより詳細に説明する。本発明の実施形態は多様な形態に変形されることができ、本発明の範囲が後述する実施形態に限定されることと解析されてはならない。本実施形態は、当該発明が属する技術分野で通常の知識を有する者に本発明をより詳細に説明するために提供されるものである。したがって、図面に表れた各要素の形状は、より明らかな説明を強調するために誇張されることがある。
【００１８】
本発明の照明及び看板用拡散板を製造するための樹脂組成物は、ＰＳ（Polystyrene）とＨＩＰＳ（High Impact Polystyrene）とを混合して形成される。
【００１９】
また、上記ＰＳとＨＩＰＳは、各々ＰＳ ８０％とＨＩＰＳ ２０％の重量比で混合されるようにすることが好ましい。
【００２０】
そして、上記ＰＳとＨＩＰＳは、各々ＰＳ ７０％とＨＩＰＳ ３０％の重量比で混合されるようにすることが好ましい。
【００２１】
一方、本発明の樹脂組成物には、拡散剤を更に含むようにし、上記拡散剤はアクリルビーズまたはシリコンビーズのうちから選択されたいずれか１つを用いたり、またはこれを全て含むことが好ましく、樹脂組成物には、ＵＶ吸収剤、ＵＶ安定剤、蛍光増白剤、耐光剤が更に含まれるようにすることが好ましい。
【００２２】
＜実験例＞
下記の＜表１＞は、厚さ２．０Ｔを有する拡散板を各々の素材を用いて製作した後、これを用いて実験したものである。
【表１】
2013088576.tif 000003
*ＰＭＭＡの物理的特性は、ＬＧＭＭＡ ＨＰ２０２ Grade代表物性値である。
**ＰＣの物理的特性は、第一毛織１０６Ｕ Grade代表物性値である。
***遮蔽力は、拡散板の一側から反対側に位置した光源模様の識別程度を表すものであって、光源の模様がよく見えないものが良いものである。
****照度は、蛍光灯を７ｃｍ間隔で離隔させた状態で光を照射した時、拡散板を透過した光の量を表すものである。
【００２３】
上記のように、実験例から比較して見ると、本発明での樹脂混合物は純粋ＰＳに比べて衝撃強度に優れることが分かる。
【００２４】
即ち、純粋ＰＳの短所が衝撃強度を増加させることができるようになる。
【００２５】
但し、拡散透過率、平行透過率、照度などが微弱に相対的に小さい数値に表れてある。これは、照明器具または看板の拡散板に用いるための程度で有用に利用できるものであって、純粋ＰＳの拡散性、透過率、照度、及び遮蔽力等に対する長所に衝撃強度を増加させて、室内外看板や照明器具の拡散板に利用できるようにすることで、純粋ＰＳの長所を増大させることができる効果を通じて補完される程度と言える。
【００２６】
一方、本発明の樹脂組成物に拡散性を向上させるために拡散剤を更に含め、上記拡散剤は１重量％〜３重量％が混合され、１．３重量％のものが好ましい。これは、拡散剤の混合比率によって、拡散性、照度、及び遮蔽力が変わることができるためである。上記拡散剤には、アクリルビーズまたはシリコンビーズのうちから選択されたいずれか１つを用いたり、またはこれを全て含むことが好ましい。
【００２７】
また、本発明の樹脂組成物には、耐候性のためのＵＶ吸収剤乃至はＵＶ安定剤を更に含めることができる。上記ＵＶ遮断剤は、０．０１重量％〜０．１重量％が混合され、０．０３〜０．０４重量％のものが好ましい。
【００２８】
また、本発明の樹脂組成物には照度及び輝度を改善させるための蛍光増白剤を更に含めることができる。上記蛍光増白剤は、０．０１重量％〜０．１重量％が混合され、０．０３〜０．０５重量％のものが好ましい。
【００２９】
本発明は、前述した実施形態に限定されず、当業者により多様な変形及び変更が可能であり、これは特許請求範囲に定義される本発明の趣旨と範囲に含まれる。
【図１】
2013088576.tif 000004
【図２】
2013088576.tif 000005
【外国語明細書】
2013088576000001.pdf